(57)【要約】【課題】新たなリチウム電池を提供する。【解決手段】正極；負極；及び前記正極と負極との間に介在される電解質；を含み、  前記正極は、下記化学式１で表される正極活物質を含み、  前記電解質は、リチウム塩；非水系溶媒；及び下記化学式２で表されるジアリル化合物を含むリチウム電池が提示される：  ＜化学式１＞  ＬｉｘＮｉｙＭ１−ｙＯ２−ｚＡｚ2020068212.tif 000013  前記化学式１及び２において、ｘ、ｙ、ｚ、Ｍ、Ａ、Ｌ１、Ｌ２及びＡ１に係わる定義は、発明の詳細な説明を参照すればよい。【選択図】  図１
2020068212.tif 000002
【特許請求の範囲】
【請求項１】
正極；負極；及び前記正極と負極との間に介在される電解質；を含み、
前記正極は、下記化学式１で表される正極活物質を含み、
前記電解質は、リチウム塩；非水系溶媒；及び下記化学式２で表されるジアリル(diallyl)化合物を含むリチウム電池：
＜化学式１＞
ＬｉｘＮｉｙＭ１−ｙＯ２−ｚＡｚ
前記化学式１において、
０．９≦ｘ≦１．２、０．７≦ｙ≦０．９８、０≦ｚ＜０．２であり、
Ｍは、Ａｌ、Ｍｇ、Ｍｎ、Ｃｏ、Ｆｅ、Ｃｒ、Ｖ、Ｔｉ、Ｃｕ、Ｂ、Ｃａ、Ｚｎ、Ｚｒ、Ｎｂ、Ｍｏ、Ｓｒ、Ｓｂ、Ｗ及びＢｉからなる群から選択される１つ以上の元素であり；
Ａは、酸化数−１、−２、または、−３である元素であり；
【化１】
2020068212.tif 000009
前記化学式２において、
Ｌ１及びＬ２は、互いに独立して、単一結合、置換もしくは非置換のＣ１−Ｃ２０アルキレン基及び置換もしくは非置換のＣ２−Ｃ２０アルケニレン基のうちから選択され、
Ａ１は、−ＮＨ−または、−Ｓｉ（Ｒ１）（Ｒ２）−のうちから選択され、
Ｒ１及びＲ２は、それぞれ独立して、水素、置換もしくは非置換の線形または分枝状のＣ１−Ｃ３０アルキル基、置換もしくは非置換のＣ２−Ｃ２０アルケニル基、置換もしくは非置換のＣ２−Ｃ２０ビニル基、置換もしくは非置換のＣ２−Ｃ２０アリル基及び置換もしくは非置換のＣ６−Ｃ６０アリール基のうちから選択される。
【請求項２】
前記ジアリル化合物の含量は、前記電解質１００重量部当たり０．０５重量部ないし５重量部である、請求項１に記載のリチウム電池。
【請求項３】
前記ジアリル化合物は、下記化学式３または化学式４で表される化合物である、請求項１に記載のリチウム電池：
【化２】
2020068212.tif 000010
前記化学式３及び４において、
ｎ１及びｎ２は、それぞれ０ないし５の整数であり、
Ｒ１１及びＲ１２は、互いに独立して、水素、メチル基、エチル基、プロピル基、イソプロピル基、ブチル基、ｓｅｃ−ブチル基、ｔｅｒｔ−ブチル基及びイソブチル基のうちから選択される。
【請求項４】
前記ジアリル化合物は、下記化学式５または６で表される化合物である、請求項１に記載のリチウム電池：
【化３】
2020068212.tif 000011
【請求項５】
前記リチウム塩がＬｉＰＦ６、ＬｉＢＦ４、ＬｉＣＦ３ＳＯ３、Ｌｉ（ＣＦ３ＳＯ２）２Ｎ、ＬｉＣ２Ｆ５ＳＯ３、Ｌｉ（ＦＳＯ２）２Ｎ、ＬｉＣ４Ｆ９ＳＯ３、ＬｉＮ（ＳＯ２ＣＦ２ＣＦ３）２、及び化学式２２ないし２５で表される化合物のうちから選択された１つ以上を含む、請求項１に記載のリチウム電池：
【化４】
2020068212.tif 000012
【請求項６】
前記電解質のうち、前記リチウム塩の濃度は、１．０Ｍないし１．５Ｍである、請求項１に記載のリチウム電池。
【請求項７】
前記非水系溶媒は、ジメチルカーボネート（ＤＭＣ）、ジエチルカーボネート（ＤＥＣ）、エチルメチルカーボネート（ＥＭＣ）、ジプロピルカーボネート（ＤＰＣ）、メチルプロピルカーボネート（ＭＰＣ）、エチルプロピルカーボネート（ＥＰＣ）、メチルエチルカーボネート（ＭＥＣ）、エチレンカーボネート（ＥＣ）、プロピレンカーボネート（ＰＣ）、ブチレンカーボネート（ＢＣ）、メチルプロピオネート(Methyl Propionate:MP)、エチルプロピオネート(Ethyl Propionate)、プロピルプロピオネート(Propyl Propionate:PP)テトラエチレングリコールジメチルエーテル(TEGDME)及びこれらの混合物からなる群から選択される、請求項１に記載のリチウム電池。
【請求項８】
前記電解質は、環状カーボネート(cyclicＣarbonate)化合物、環状酸無水物(cyclic acid anhydride)化合物、リン（Ｐ）含有化合物、硫黄（Ｓ）含有化合物またはこれらの混合物をさらに含む、請求項１に記載のリチウム電池。
【請求項９】
前記電解質は、環状カーボネート化合物、環状酸無水物化合物、またはこれらの混合物を含み、
前記ジアリル化合物の還元電位が前記環状カーボネート化合物、または前記環状酸無水物化合物の還元電位よりも高い、請求項８に記載のリチウム電池。
【請求項１０】
前記電解質１００重量部当たり、前記環状カーボネート化合物、環状酸無水物化合物、またはこれらの混合物の含量は、０．１重量部ないし３０重量部である、請求項９に記載のリチウム電池。
【請求項１１】
前記環状カーボネート化合物は、フッ化エチレンカーボネート(fluoro-ethyleneＣarbonate:FEC)、ビニレンカーボネート(vinyleneＣarbonate:VC)及びビニルエチレンカーボネート(vinyl ethyleneＣarbonate:VEC)のうちから選択された１つ以上であり、
前記環状酸無水物化合物は、無水マレイン酸(maleic anhydride)及び無水コハク酸(succinic anhydride)のうちから選択された１つ以上である、請求項８に記載のリチウム電池。
【請求項１２】
前記リン含有化合物は、ホスフィン化合物、ホスフェート化合物及びホスファイト化合物のうちから選択された１つ以上であり、
前記硫黄含有化合物は、スルホン化合物、スルホネート化合物、スルトン(sultone)化合物及びジスルホネート化合物のうちから選択された１つ以上である、請求項８に記載のリチウム電池。
【請求項１３】
前記化学式１において、ｙが０．８≦ｙ≦０．９８を満たす、請求項１に記載のリチウム電池。
【請求項１４】
前記化学式１において、Ｍは、Ｃｏ、Ｎｉ及びＭｎのうち、１つ以上の元素である、請求項１に記載のリチウム電池。
【請求項１５】
前記正極活物質は、下記化学式３または化学式４で表される、請求項１に記載のリチウム電池：
＜化学式３＞
ＬｉｘＮｉｙＣｏ１−ｙ−ｚＡｌｚＯ２
＜化学式４＞
ＬｉｘＮｉｙＣｏ１−ｙ−ｚＭｎｚＯ２
前記化学式３及び化学式４において、０．９≦ｘ≦１．２、０．８８≦ｙ≦０．９８、０＜ｚ＜０．１、０＜１−ｙ−ｚ＜０．２である。
【請求項１６】
前記正極は、  Ｌｉ１．０２Ｎｉ０．８８Ｃｏ０．０８Ｍｎ０．０４Ｏ２，  Ｌｉ１．０２Ｎｉ０．８８Ｃｏ０．１０Ｍｎ０．０２Ｏ２，  Ｌｉ１．０２Ｎｉ０．９１Ｃｏ０．０６Ｍｎ０．０３Ｏ２，  ＬｉＮｉ０．９４Ｃｏ０．０４Ｍｎ０．０２Ｏ２，  Ｌｉ１．０２Ｎｉ０．８８Ｃｏ０．０８Ａｌ０．０４Ｏ２，  Ｌｉ１．０２Ｎｉ０．８８Ｃｏ０．１０Ａｌ０．０２Ｏ２，  Ｌｉ１．０２Ｎｉ０．９１Ｃｏ０．０６Ａｌ０．０３Ｏ２、ＬｉＮｉ０．８８Ｃｏ０．１０Ｍｎ０．０２Ｏ２、ＬｉＮｉ０．８８Ｃｏ０．０８Ｍｎ０．０４Ｏ２、及びＬｉＮｉ０．９４Ｃｏ０．０４Ａｌ０．０２Ｏ２のうちから選択された１つ以上を含む、請求項１に記載のリチウム電池。
【請求項１７】
前記負極は、負極活物質を含み、
前記負極活物質が、シリコン系化合物、炭素系化合物、シリコン系化合物と炭素系化合物の複合体、及びシリコン酸化物（ＳｉＯｘ１、０＜ｘ１＜２）のうちから選択された１つ以上を含む、請求項１に記載のリチウム電池。
【請求項１８】
前記負極活物質がシリコン系化合物またはシリコン酸化物を含み、
前記シリコン系化合物は、シリコン粒子を含み、前記シリコン粒子の平均径は、２００ｎｍ以下である、請求項１７に記載のリチウム電池。
【請求項１９】
２５℃で２００サイクル充放電後の容量維持率は、７５％以上である、請求項１に記載のリチウム電池。
【請求項２０】
セルエネルギー密度は、５００Ｗｈ／Ｌ以上である、請求項１に記載のリチウム電池。
【発明の詳細な説明】
【技術分野】
【０００１】
本発明は、リチウム電池に関する。
【背景技術】
【０００２】
リチウム電池は、ビデオカメラ、携帯電話、ノート型パソコンなど携帯用電子機器の駆動電源として使用される。再充電が可能なリチウム二次電池は、既存の鉛蓄電池、ニッケル−カドミウム電池、ニッケル水素電池、ニッケル亜鉛電池と対比して、単位重量当たりエネルギー密度が３倍以上高く、高速充電が可能である。
【０００３】
エネルギー密度の高いリチウム二次電池を製造するために増加された放電容量を提供する正極活物質が使用される。増加された放電容量を有する正極活物質は、相対的に電気化学的安定性が低い。したがって、リチウム二次電池の充放電過程で正極活物質と電解質の副反応が発生してリチウム二次電池の安定性が低下する。したがって、増加された放電容量を提供する正極活物質を含むリチウム二次電池の安定性を改善させる方法が要求される。
【発明の概要】
【発明が解決しようとする課題】
【０００４】
本発明が解決しようとする課題は、新たなリチウム電池を提供することである。
【課題を解決するための手段】
【０００５】
本発明の一側面によって、
正極；負極；及び前記正極と負極との間に介在される電解質；を含み、
前記正極は、下記化学式１で表される正極活物質を含み、
前記電解質は、リチウム塩；非水系溶媒；及び下記化学式２で表されるジアリル(diallyl)化合物を含むリチウム電池が提供される：
＜化学式１＞
ＬｉｘＮｉｙＭ１−ｙＯ２−ｚＡｚ
前記化学式１において、
０．９≦ｘ≦１．２、０．７≦ｙ≦０．９８、０≦ｚ＜０．２であり、
Ｍは、Ａｌ、Ｍｇ、Ｍｎ、Ｃｏ、Ｆｅ、Ｃｒ、Ｖ、Ｔｉ、Ｃｕ、Ｂ、Ｃａ、Ｚｎ、Ｚｒ、Ｎｂ、Ｍｏ、Ｓｒ、Ｓｂ、Ｗ及びＢｉからなる群から選択される１つ以上の元素であり；
Ａは、酸化数−１、−２または、−３である元素であり；
【０００６】
【化１】
2020068212.tif 000003
【０００７】
前記化学式２において、
Ｌ１及びＬ２は、互いに独立して、単一結合、置換もしくは非置換のＣ１−Ｃ２０アルキレン基及び置換もしくは非置換のＣ２−Ｃ２０アルケニレン基のうちから選択され、
Ａ１は、−ＮＨ−または、−Ｓｉ（Ｒ１）（Ｒ２）−のうちから選択され、
Ｒ１及びＲ２は、それぞれ独立して、水素、置換もしくは非置換の線形または分枝状のＣ１−Ｃ３０アルキル基、置換もしくは非置換のＣ２−Ｃ２０アルケニル基、置換もしくは非置換のＣ２−Ｃ２０ビニル基、置換もしくは非置換のＣ２−Ｃ２０アリル基及び置換もしくは非置換のＣ６−Ｃ６０アリール基のうちから選択される。
【発明の効果】
【０００８】
本発明の一側面によれば、前記ジアリル化合物を含む有機電解液を採用することによりリチウム電池の副反応が抑制され、ガス低減特性及び寿命特性が向上する。  
【図面の簡単な説明】
【０００９】
【図１】例示的な具現例によるリチウム電池の模式図である。
【図２】充放電容量を電圧で微分して得られる微分容量（ｄＱ／ｄＶ）と、電圧（Ｖ）の関係を示す微分容量曲線グラフである。
【発明を実施するための形態】
【００１０】
以下、例示的な具現例によるリチウム電池用有機電解液及び前記有機電解液を採用したリチウム電池についてさらに詳細に説明する。
【００１１】
一具現例によるリチウム電池は、正極；負極；及び前記正極と負極との間に介在される電解質；を含み、
【００１２】
前記正極は、下記化学式１で表される正極活物質を含み、
【００１３】
前記電解質は、リチウム塩；非水系溶媒；及び下記化学式２で表されるジアリル化合物を含む：
＜化学式１＞
ＬｉｘＮｉｙＭ１−ｙＯ２−ｚＡｚ
前記化学式１において、
０．９≦ｘ≦１．２、０．７≦ｙ≦０．９８、０≦ｚ＜０．２であり、
Ｍは、Ａｌ、Ｍｇ、Ｍｎ、Ｃｏ、Ｆｅ、Ｃｒ、Ｖ、Ｔｉ、Ｃｕ、Ｂ、Ｃａ、Ｚｎ、Ｚｒ、Ｎｂ、Ｍｏ、Ｓｒ、Ｓｂ、Ｗ及びＢｉからなる群から選択される１つ以上の元素であり；
Ａは、酸化数−１、−２、または、−３である元素であり；
【００１４】
【化２】
2020068212.tif 000004
【００１５】
前記化学式２において、
Ｌ１及びＬ２は、互いに独立して、単一結合、置換もしくは非置換のＣ１−Ｃ２０アルキレン基及び置換もしくは非置換のＣ２−Ｃ２０アルケニレン基のうちから選択され、
Ａ１は、−ＮＨ−または、−Ｓｉ（Ｒ１）（Ｒ２）−のうちから選択され、
Ｒ１及びＲ２は、それぞれ独立して、水素、置換もしくは非置換の線形または分枝状のＣ１−Ｃ３０アルキル基、置換もしくは非置換のＣ２−Ｃ２０アルケニル基、置換もしくは非置換のＣ２−Ｃ２０ビニル基、置換もしくは非置換のＣ２−Ｃ２０アリル基及び置換もしくは非置換のＣ６−Ｃ６０アリール基のうちから選択される。
【００１６】
前記化学式１で表される正極活物質のようにＮｉの含量が高いリチウム金属複合酸化物の場合、高出力及び高容量の電池を具現可能であるという長所にもかかわらず、正極からリチウム金属複合酸化物に含まれたＮｉ３＋などの金属陽イオンが電解質内に溶出されて正極の劣化が発生し、前記陽イオンが負極の不動態膜（ＳＥＩ）と反応してＳＥＩ被膜を分解させて、負極活物質の一部が電解質に露出されて副反応が起こるなどの現象によって容量及び寿命特性が低下し、副反応によるガス発生量が上昇する問題点があった。
【００１７】
前記リチウム電池は、それを解決するための構成として、前記化学式２で表されるジアリル化合物を含む電解質を含んで、Ｎｉ３＋陽イオンによる副反応を最小化することで、ガス発生を減少させ、これにより、電池の寿命が向上することができる。
【００１８】
具体的に、前記ジアリル化合物は、Ｎｉ３＋陽イオンと高い親和性を有し、これを通じてＮｉ３＋陽イオンの副反応を抑制する効果があり、特に電池が高い電圧下で駆動される最中にも、Ｎｉ３＋陽イオンとの高い親和性を保持し、これを通じてＳＥＩ被膜の分解を抑制する効果を有する。また、前記ジアリル化合物は、溶媒よりも先に金属系負極で還元分解され、還元分解された後の生成物の構造が安定した物質であって、より安定したＳＥＩ被膜を形成することができる。前記負極表面に形成されるＳＥＩ被膜は、副反応によるガス発生を減少させることで、電池の電気化学的特性を向上させうる。結果として、前記ジアリル化合物は、ＳＥＩ被膜の安定性を向上させことにより、リチウム二次電池のガス発生を低め、電池性能を向上させうる効果を奏することができる。
【００１９】
この際、前記電解質に含まれるジアリル化合物の含量は、前記電解質１００重量部当たり５重量部以下で含まれるが、必ずしもその限りではなく、正極活物質から電解質内に溶出されたＮｉ３＋を安定化させ、ジアリル化合物によって負極表面に保護膜の形成がよくなされる含量範囲であれば、いかなるものでもよい。もし、ジアリル化合物の含量が５重量％を超えれば、ジアリル化合物の自体分解が大きく起こって、被膜抵抗を増加させ、生成されるＣＯ２が悪影響を与えて、電池容量、保存安定性、及びサイクル特性を低下させる恐れがあって、望ましくない。
【００２０】
一具現例によれば、前記ジアリル化合物の含量は、前記電解質１００重量部当たり０．０５重量部ないし５重量部であってもよい。例えば、前記ジアリル化合物の含量は、前記電解質１００重量部当たり０．１重量部ないし３重量部、または０．２重量部ないし３重量部、または０．５重量部ないし２重量部であってもよい。
【００２１】
もし、前記ジアリル化合物の含量が０．０５重量部未満である場合、その含量が過度に少なくて、前記保護膜が形成されず、十分な抵抗減少効果が得難い。
【００２２】
一具現例によれば、前記Ｌ１及びＬ２は、それぞれ独立して、メチレン基、エチレン基、プロピレン基、イソブチレン基、ｓｅｃ−ブチレン基、ｔｅｒ−ブチレン基、ペンチレン基、２−ペンチレン基、３−ペンチレン基、２，２−ジメチルプロピレン基、２−メチルブチレン基、２−メチル−２−ブチレン基、３−メチルブチレン基、３−メチル−２−ブチレン基、ヘキシレン基、２−ヘキシレン基、３−ヘキシレン基、２−メチルペンチレン基、２−メチル−２−ペンチレン基、２−メチル−３−ペンチレン基、３−メチルペンチレン基、３−メチル−２−ペンチレン基、３−メチル−３−ペンチレン基、４−メチルペンチレン基、４−メチル−２−ペンチレン基、３−ジメチル−２−ブチレン基、３，３−ジメチルブチレン基、３，３−ジメチル−２−ブチレン基及び２−エチルブチレン基のうちから選択される。
【００２３】
一具現例によれば、前記Ｒ１及びＲ２は、それぞれ独立して、置換もしくは非置換の線形または分枝状のＣ１−Ｃ３０アルキル基、置換もしくは非置換のＣ２−Ｃ２０アルケニル基、置換もしくは非置換のＣ２−Ｃ２０ビニル基、置換もしくは非置換のＣ２−Ｃ２０アリル基及び置換もしくは非置換のＣ６−Ｃ６０アリール基のうちから選択される。
【００２４】
他の具現例によれば、前記Ｒ１及びＲ２は、それぞれ独立して、フェニル基、ナフチル基、アントラセニル基、ビフェニル基及びターフェニル基；及び
メチル基、エチル基、プロピル基、イソプロピル基、ブチル基、ｓｅｃ−ブチル基、ｔｅｒｔ−ブチル基及びイソブチル基のうちから選択された少なくとも１つで置換された、フェニル基、ナフチル基、アントラセニル基、ビフェニル基及びターフェニル基；のうちから選択される。
【００２５】
前記Ｃ１−Ｃ３０アルキル基は、例えば、メチル基、エチル基、プロピル基、イソプロピル基、ブチル基、ｓｅｃ−ブチル基、ｔｅｒｔ−ブチル基及びイソブチル基のうちから選択されるが、それらに限定されるものではない。
【００２６】
前記Ｃ２−Ｃ２０ビニル基は、ビニル基（−ＣＨ＝ＣＨ２）を含むＣ２−Ｃ２０の置換基を意味する。
【００２７】
前記Ｃ６−Ｃ６０アリール基は、例えば、フェニル基、ビフェニル基及びターフェニル基のうちから選択されるが、それらに限定されるものではない。
【００２８】
一具現例によれば、前記ジアリル化合物は、下記化学式３または化学式４で表される化合物である：
【００２９】
【化３】
2020068212.tif 000005
【００３０】
前記化学式３及び４において、
ｎ１及びｎ２は、それぞれ０ないし５の整数であり、
Ｒ１１及びＲ１２は、互いに独立して、水素、メチル基、エチル基、プロピル基、イソプロピル基、ブチル基、ｓｅｃ−ブチル基、ｔｅｒｔ−ブチル基及びイソブチル基のうちから選択される。
【００３１】
例えば、前記ジアリル化合物は、下記化学式５または６で表される化合物である：
【００３２】
【化４】
2020068212.tif 000006
【００３３】
前記化学式２で表されるジアリル化合物は、アリル基に含まれた二重結合によって還元電位が高く、リチウム電池のガス発生が低減し、またＡ１モイエティによって還元分解された後の生成物の構造が安定化し、負極表面に安定した不動態膜(solidel ectrolyte interphase:SEI)を形成して負極を保護することができるので、リチウム電池の寿命特性が向上する。
【００３４】
電解質は、リチウム塩を含む。リチウム塩は、有機溶媒に溶解され、電池内でリチウムイオンの供給源として作用し、例えば、正極と負極とのリチウムイオンの移動を促進する役割を果たすことができる。
【００３５】
電解質に含まれた前記リチウム塩の陰イオンは、ＰＦ６−、ＢＦ４−、ＳｂＦ６−、ＡｓＦ６−、Ｃ４Ｆ９ＳＯ３−、ＣｌＯ４−、ＡｌＯ２−、ＡｌＣｌ４−、ＣｘＦ２ｘ＋１ＳＯ３−（ここで、ｘは、自然数）、（ＣｘＦ２ｘ＋１ＳＯ２）（ＣｙＦ２ｙ＋１ＳＯ２）Ｎ−（ここで、ｘ及びｙは、自然数）、及びハライドからなる群から選択された１つ以上であってもよい。
【００３６】
前記電解質のうち、リチウム塩は、ＬｉＰＦ６、ＬｉＢＦ４、ＬｉＣＦ３ＳＯ３、Ｌｉ（ＣＦ３ＳＯ２）２Ｎ、ＬｉＣ２Ｆ５ＳＯ３、Ｌｉ（ＦＳＯ２）２Ｎ、ＬｉＣ４Ｆ９ＳＯ３、ＬｉＮ（ＳＯ２ＣＦ２ＣＦ３）２、及び化学式２２ないし２５で表される化合物のうちから選択された１つ以上を含んでもよい：
【００３７】
【化５】
2020068212.tif 000007
【００３８】
前記リチウム塩の濃度は、０．０１Ｍないし５．０Ｍ、０．０５Ｍないし５．０Ｍ、０．１Ｍないし５．０Ｍ、または、０．１Ｍないし２．０Ｍでもあるが、必ずしもその限りではなく、必要に応じて適切な濃度が使用されてもよい。
【００３９】
溶媒非含有電解質でリチウム塩の含量は、前記溶媒非含有電解質１００重量部当たり０．００１重量部ないし３０重量部であるが、必ずしもその範囲には限定されず、電解質が充放電過程で効果的にリチウムイオン及び／または電子を伝達することができる範囲であれば、いかなるものでもよい。
【００４０】
溶媒含有電解質においてリチウム塩の含量は、１００ｍＭないし１０Ｍである。例えば、前記含量は、１００ｍＭないし２Ｍである。例えば、前記含量は、５００ｍＭないし２Ｍである。しかし、前記含量が、必ずしもそのような範囲には限定されず、電解質が充放電過程で効果的にリチウムイオン及び／または電子を伝達することができる範囲であれば、いかなるものでもよい。
【００４１】
一具現例によれば、前記電解質のうち、前記リチウム塩の濃度は、１．１Ｍないし２．５Ｍである。例えば、前記リチウム塩の濃度は、１．１５Ｍないし２．２Ｍ、または、１．３Ｍないし２Ｍである。
【００４２】
前記非水系溶媒は、カーボネート系溶媒、エステル系溶媒、エーテル系溶媒、ケトン系溶媒、非量子性溶媒及びこれらの混合物からなる群から選択される。
【００４３】
カーボネート系溶媒として、ジメチルカーボネート（ＤＭＣ）、ジエチルカーボネート（ＤＥＣ）、エチルメチルカーボネート（ＥＭＣ）、ジプロピルカーボネート（ＤＰＣ）、メチルプロピルカーボネート（ＭＰＣ）、エチルプロピルカーボネート（ＥＰＣ）、メチルエチルカーボネート（ＭＥＣ）、エチレンカーボネート（ＥＣ）、プロピレンカーボネート（ＰＣ）、ブチレンカーボネート（ＢＣ）、テトラエチレングリコールジメチルエーテル（ＴＥＧＤＭＥ）などが使用され、前記エステル系溶媒としては、メチルアセテート、エチルアセテート、ｎ−プロピルアセテート、ジメチルアセテート、メチルプロピオネート(Methyl Propionate:MP)、エチルプロピオネート(Ethyl Propionate)、γ−ブチロラクトン、デカノリド(decanolide）、バレロラクトン、メバロノラクトン(mevalonolactone)、カプロラクトン(caprolactone)などが使用される。前記エーテル系溶媒としては、ジブチルエーテル、テトラグライム、ジグライム、ジメトキシエタン、２−メチルテトラヒドロフラン、テトラヒドロフランなどが使用され、前記ケトン系溶媒としては、シクロヘキサノンなどが使用され、ニトリル系溶媒としてアセトニトリル（ＡＮ）、スクシノニトリル（ＳＮ）、アジポニトリルなどが使用される。
【００４４】
非量子性溶媒は、単独または１つ以上混合して使用することができ、１つ以上混合して使用する場合の混合比率は、電池性能によって適切に調節することができ、これは当業者に自明である。
【００４５】
その他の溶媒として、ジメチルスルホキシド、ジメチルホルムアミド、ジメチルアセトアミド、テトラヒドロフランなどが使用されるが、必ずしもこれらに限定されず、当該技術分野で有機溶媒として使用可能なものであれば、いかなるものでもよい。
【００４６】
例えば、前記非水系溶媒は、鎖状カーボネート５０体積％ないし９５体積％、及び環状カーボネート５体積％ないし５０体積％、鎖状カーボネート５５体積％ないし９５体積％、及び環状カーボネート５体積％ないし４５体積％、鎖状カーボネート６０体積％ないし９５体積％、及び環状カーボネート５体積％ないし４０体積％、鎖状カーボネート６５体積％ないし９５体積％、及び環状カーボネート５体積％ないし３５体積％、または鎖状カーボネート７０体積％ないし９５体積％、及び環状カーボネート５体積％ないし３０体積％を含んでもよい。例えば、非水系溶媒は、３種以上の非水系溶媒の混合溶媒である。
【００４７】
場合によって、前記非水系溶媒に、フッ化エチレンカーボネート(Fluoro-Ethylene Carbonate)(FEC)、ビニレンカーボネート（ＶＣ）、ビニルエチレンカーボネート（ＶＥＣ）、リン（Ｐ）含有化合物、硫黄（Ｓ）含有化合物などをさらに含んでもよい。
【００４８】
例えば、前記非水系溶媒は、フッ化エチレンカーボネート（ＦＥＣ）を含んでもよい。例えば、前記リチウム二次電池は、前記ＦＥＣを前記非水系溶媒の全体積を基準に０．１体積％ないし１０体積％で含んでもよい。例えば、前記リチウム二次電池は、前記ＦＥＣを前記非水系溶媒の全体積を基準に０．５体積％ないし７体積％含んでもよい。例えば、前記リチウム二次電池は、前記ＦＥＣを前記非水系溶媒の全体積を基準に１体積％ないし７体積％含んでもよい。例えば、前記リチウム二次電池は、前記ＦＥＣを前記非水系溶媒の全体積を基準に２体積％ないし７体積％含んでもよい。前記非水系溶媒のうち、前記ＦＥＣが前記含量範囲として含まれる場合、リチウムイオンの拡散速度を阻害しない効果的なＳＥＩ被膜を迅速に形成することができる。
【００４９】
一具現例によれば、前記非水系溶媒は、ジメチルカーボネート（ＤＭＣ）、ジエチルカーボネート（ＤＥＣ）、エチルメチルカーボネート（ＥＭＣ）、ジプロピルカーボネート（ＤＰＣ）、メチルプロピルカーボネート（ＭＰＣ）、エチルプロピルカーボネート（ＥＰＣ）、メチルエチルカーボネート（ＭＥＣ）、エチレンカーボネート（ＥＣ）、プロピレンカーボネート（ＰＣ）、ブチレンカーボネート（ＢＣ）、メチルプロピオネート(Methyl Propionate:MP)、エチルプロピオネート(Ethyl Propionate)、プロピルプロピオネート(Propyl Propionate:PP)テトラエチレングリコールジメチルエーテル（ＴＥＧＤＭＥ）及びこれらの混合物からなる群から選択される。
【００５０】
前記電解質は、炭素−炭素単一または多重結合を含むカーボネート、炭素−炭素単一または多重結合を含むカルボン酸無水物またはこれらの混合物を含んでもよい。前記多重結合は、二重結合または三重結合であり、前記カーボネート及びカルボン酸無水物は、線状または環状である。
【００５１】
一具現例によれば、前記電解質は、環状カーボネート化合物、環状酸無水物化合物、リン（Ｐ）含有化合物、硫黄（Ｓ）含有化合物またはこれらの混合物を含んでもよい。
【００５２】
一具現例によれば、前記電解質は、環状カーボネート化合物、環状酸無水物化合物、またはこれらの混合物を含み、
前記ジアリル化合物の還元電位が前記環状カーボネート化合物、または前記環状酸無水物化合物の還元電位よりも高いものでもある。
【００５３】
また、一具現例によれば、前記電解質１００重量部当たり、前記環状カーボネート化合物、環状酸無水物化合物、またはこれらの混合物の含量は、０．１重量部ないし３０重量部であってよく、例えば、０．１重量部ないし２重量部であってよい。
【００５４】
前記環状カーボネート化合物は、例えば、フッ化エチレンカーボネート(fluoro-ethylene carbonate:FEC)、ビニレンカーボネート(vinylene carbonate:VC)及びビニルエチレンカーボネート(vinyl ethylene carbonate:VEC)のうちから選択された１つ以上であってもよい。
【００５５】
前記環状酸無水物化合物は、例えば、無水マレイン酸及び無水コハク酸のうちから選択された１つ以上であってもよい。
【００５６】
前記リン含有化合物は、例えば、ホスフィン化合物、ホスフェート化合物及びホスファイト化合物のうちから選択された１つ以上であってもよい。
【００５７】
前記ホスフィン化合物は、具体的に、トリフェニルホスフィン(triphenylphosphine)またはトリス（４−フルオロフェニル）ホスフィン(tris(4-fluorophenyl)phosphine)、トリス（２，４−ジフルオロフェニル）ホスフィン(tris(2,4-difluorophenyl)phosphine)、トリス（パーフルオロフェニル）ホスフィン(tris(perfluorophenyl)phosphine)であるが、それらに限定されるものではない。前記ホスフェート化合物は、具体的に、トリフェニルホスフェート(Triphenylphosphate:TPPa)、トリメチルホスフェート(Trimethyl phosphate:TMPa)であるが、それらに限定されるものではない。前記ホスファイト化合物は、具体的に、トリエチルホスファイト（ＴＥＰｉ）、トリメチルホスファイト、トリプロピルホスファイト、トリブチルホスファイト、トリス（トリメチルシリル）ホスファイト、トリフェニルホスファイトであるが、それらに限定されるものではない。
【００５８】
前記硫黄含有化合物は、例えば、スルホン化合物、スルホネート化合物、スルトン化合物及びジスルホネート化合物のうちから選択された１つ以上であってもよい。
【００５９】
前記スルホン化合物は、具体的に、エチルメチルスルホン、ジビニルスルホンまたはテトラメチレンスルホンであるが、それらに限定されるものではない。前記スルホネート化合物は、具体的に、メチルメタンスルホネート、エチルメタンスルホネート、またはジアリルスルホネートであるが、それらに限定されるものではない。前記ジスルホネート化合物は、具体的に、メチレンメタンジスルホネート(methylene methane disulfonate:MMDS)またはブスルファン（ｂｕｓｕｌｆａｎ）であるが、それらに限定されるものではない。前記スルトン化合物は、具体的に、フルオロプロパンスルトン(fluoropropane sultone:FPS)であるが、それらに限定されるものではない。
【００６０】
一具現例によれば、前記リチウム電池のうち、電解質は、１ｇ／Ａｈないし３ｇ／Ａｈ含まれる。
【００６１】
前記正極は、前記化学式１で表される正極活物質を含む。
【００６２】
例えば、前記化学式１において、Ａは、ハロゲン、Ｓ及びＮのうち、１つであるが、それらに限定されるものではない。
【００６３】
前記化学式１において、ｙは、正極活物質内のＮｉの含量を示す。一具現例によれば、前記化学式１のうち、ｙは、０．８≦ｙ≦０．９８を満たす。
【００６４】
また、一具現例によれば、前記化学式１において、Ｍは、Ｃｏ、Ｎｉ及びＭｎのうち、１つ以上の元素である。
【００６５】
例えば、前記正極は、Ｌｉ１．０２Ｎｉ０．８０Ｃｏ０．１５Ｍｎ０．０５Ｏ２、Ｌｉ１．０２Ｎｉ０．８５Ｃｏ０．１Ｍｎ０．０５Ｏ２、Ｌｉ１．０２Ｎｉ０．８８Ｃｏ０．０８Ｍｎ０．０４Ｏ２、Ｌｉ１．０２Ｎｉ０．８８Ｃｏ０．１０Ｍｎ０．０２Ｏ２、Ｌｉ１．０２Ｎｉ０．９１Ｃｏ０．０６Ｍｎ０．０３Ｏ２、ＬｉＮｉ０．９４Ｃｏ０．０４Ｍｎ０．０２Ｏ２、Ｌｉ１．０２Ｎｉ０．８０Ｃｏ０．１５Ａｌ０．０５Ｏ２、Ｌｉ１．０２Ｎｉ０．８５Ｃｏ０．１Ａｌ０．０５Ｏ２、Ｌｉ１．０２Ｎｉ０．８８Ｃｏ０．０８Ａｌ０．０４Ｏ２、Ｌｉ１．０２Ｎｉ０．８８Ｃｏ０．１０Ａｌ０．０２Ｏ２、Ｌｉ１．０２Ｎｉ０．９１Ｃｏ０．０６Ａｌ０．０３Ｏ２及びＬｉＮｉ０．９４Ｃｏ０．０４Ａｌ０．０２Ｏ２のうちから選択された１つ以上を含んでもよい。
【００６６】
一具現例によれば、前記化学式１のうち、ｙは、０．８８≦ｙ≦０．９８を満たす。
【００６７】
例えば、前記正極活物質が下記化学式３または化学式４で表示される：
＜化学式３＞
ＬｉｘＮｉｙＣｏ１−ｙ−ｚＡｌｚＯ２
＜化学式４＞
ＬｉｘＮｉｙＣｏ１−ｙ−ｚＭｎｚＯ２
前記化学式３及び化学式４において、０．９≦ｘ≦１．２、０．８８≦ｙ≦０．９８、０＜ｚ＜０．１、０＜１−ｙ−ｚ＜０．２である。
【００６８】
例えば、前記正極は、Ｌｉ１．０２Ｎｉ０．８８Ｃｏ０．０８Ｍｎ０．０４Ｏ２、Ｌｉ１．０２Ｎｉ０．８８Ｃｏ０．１０Ｍｎ０．０２Ｏ２、Ｌｉ１．０２Ｎｉ０．９１Ｃｏ０．０６Ｍｎ０．０３Ｏ２、ＬｉＮｉ０．９４Ｃｏ０．０４Ｍｎ０．０２Ｏ２、Ｌｉ１．０２Ｎｉ０．８８Ｃｏ０．０８Ａｌ０．０４Ｏ２、Ｌｉ１．０２Ｎｉ０．８８Ｃｏ０．１０Ａｌ０．０２Ｏ２、Ｌｉ１．０２Ｎｉ０．９１Ｃｏ０．０６Ａｌ０．０３Ｏ２、ＬｉＮｉ０．８８Ｃｏ０．１０Ｍｎ０．０２Ｏ２、ＬｉＮｉ０．８８Ｃｏ０．０８Ｍｎ０．０４Ｏ２、及びＬｉＮｉ０．９４Ｃｏ０．０４Ａｌ０．０２Ｏ２のうちから選択された１つ以上を含んでもよい。
【００６９】
前述したように、Ｎｉ含量の高いリチウム金属酸化物の場合、高容量の電池を具現することができるという長所にもかかわらず、従来の構成による電池では Ｎｉ３＋陽イオンの量が増えることにより、寿命特性が良くない問題点があった。
【００７０】
また、後述するように、リチウムと合金可能な金属を含む負極活物質または炭素系負極活物質を含むリチウム電池は、高温での触媒作用によるガス発生と、それによる寿命特性低下の問題点があった。
【００７１】
前記のように、ＦＥＣ、ＶＣ、ＶＥＣ、ＭＡ、ＳＡ、リン（Ｐ）含有化合物または硫黄（Ｓ）含有化合物を前記範囲で含む場合には、前記物質の化学反応結果物を含む不動態膜、すなわち、ＳＥＩ被膜を負極表面の一部または全部に形成させることができる。この際、前記ジアリル化合物は、アリル基に含まれた二重結合によって還元されることで、不動態膜のうち、ＦＥＣなどの化合物を保護し、堅固なＳＥＩ被膜を形成することができ、高温保存時にガス発生を防止可能なので、電池の安定性及び性能向上を具現することができる。
【００７２】
また、前記正極は、前述した正極活物質以外にも、リチウムコバルト酸化物、リチウムニッケルコバルトマンガン酸化物、リチウムニッケルコバルトアルミニウム酸化物、リチウム鉄リン酸化物、及びリチウムマンガン酸化物からなる群から選択された１つ以上をさらに含むことができるが、必ずしもこれらに限定されず、当該技術分野で利用可能な全ての正極活物質をさらに含んでもよい。
【００７３】
前記負極は、負極活物質を含み、前記負極活物質がシリコン系化合物、炭素系化合物、シリコン系化合物と炭素系化合物の複合体、及びシリコン酸化物（ＳｉＯｘ１、０＜ｘ１＜２）のうちから選択された１つ以上を含んでもよい。または、例えば、前記負極は、リチウムと合金可能な金属を含む負極活物質、シリコン系負極活物質及び／または炭素系負極活物質を含んでもよい。
【００７４】
例えば、前記シリコン系化合物は、シリコン粒子を含み、前記シリコン粒子の平均径は、２００ｎｍ以下である。
【００７５】
例えば、前記炭素系化合物は、グラファイトを含んでもよい。
【００７６】
例えば、シリコン系化合物と炭素系物質の複合体は、シリコンナノ粒子が炭素系化合物の上部に配置された構造を有する複合体、シリコン粒子が炭素系化合物表面と内部に含まれた複合体、シリコン粒子が炭素系化合物にコーティングされて炭素系化合物内部に含まれた複合体である。シリコン系化合物と炭素系物質の複合体は、炭素系化合物粒子上に、平均粒径約２００ｎｍ以下のシリコンナノ粒子を分散した後、カーボンコーティングして得られる活物質、シリコン粒子がグラファイト上部及び内部に存在する活物質などである。シリコン系化合物と炭素系化合物の複合体の２次粒子平均粒径は、５μｍないし２０μｍであり、シリコンナノ粒子の平均粒径は、２００ｎｍ以下、１５０ｎｍ以下、１００ｎｍ以下、５０ｎｍ以下、２０ｎｍ以下、１０ｎｍ以下である。例えば、シリコンナノ粒子の平均粒径は、１００ｎｍないし１５０ｎｍである。
【００７７】
例えば、前記シリコン系化合物と炭素系化合物の複合体の容量は、３００ｍＡｈ／ｇないし７００ｍＡｈ／ｇである。例えば、前記シリコン系化合物と炭素系化合物の複合体の容量は、４００ｍＡｈ／ｇないし６００ｍＡｈ／ｇである。
【００７８】
前記リチウム電池の２５℃で２００サイクル充放電後の容量維持率は、７５％以上、例えば、８２％以上である。例えば、前記リチウム電池の負極がグラファイトである場合、前記リチウム電池の２５℃で２００サイクル充放電後の容量維持率は、８０％以上である。
【００７９】
前記リチウム電池の２５℃で２００サイクル充放電後、ＤＣＩＲ上昇率は、１８０％以下である。例えば、前記リチウム電池の負極がグラファイトである場合、前記リチウム電池の２５℃で２００サイクル充放電後、ＤＣＩＲ上昇率は、１５０％以下、例えば、１２０％以下である。
【００８０】
前記リチウム電池の電池単位体積当たりセルエネルギー密度が５００Ｗｈ／Ｌ以上である。前記リチウム電池が５００Ｗｈ／Ｌ以上の高いエネルギー密度を提供することにより、高い出力を提供することができる。
【００８１】
前記リチウム電池は、その形態が特に制限されず、リチウムイオン電池、リチウムイオンポリマー電池、リチウムサルファ電池などを含む。
【００８２】
一具現例によるリチウム二次電池は、次のような方法によって製造される。
【００８３】
まず、正極が準備される。
【００８４】
例えば、正極活物質、導電剤、バインダ及び溶媒が混合された正極活物質組成物が準備される。前記正極活物質組成物が正極集電体上に直接コーティングされて正極が製造される。一方、前記正極活物質組成物が別途の支持体上にキャスティングされた後、前記支持体から剥離されたフィルムが金属集電体上にラミネーションされて正極が製造される。前記正極は、前記に挙げられた形態に限定されるものではなく、前記形態以外の形態でもある。
【００８５】
前記正極活物質は、上述した化学式１で表される正極活物質以外に一般的なリチウム含有金属酸化物を共に使用することができる。リチウム含有金属酸化物は、例えば、コバルト、マンガン、ニッケル、及びこれらの組合わせで選択される金属とリチウムとの複合酸化物のうち、２種以上のものを使用することができる。
【００８６】
例えば、ＬｉａＡ１−ｂＢｂＤ２（前記式において、０．９０≦ａ≦１．８、及び０≦ｂ≦０．５である）；ＬｉａＥ１−ｂＢｂＯ２−ｃＤｃ（前記式において、０．９０≦ａ≦１．８、０≦ｂ≦０．５、０≦ｃ≦０．０５である）；ＬｉＥ２−ｂＢｂＯ４−ｃＤｃ（前記式において、０≦ｂ≦０．５、０≦ｃ≦０．０５である）；ＬｉａＮｉ１−ｂ−ｃＣｏｂＢｃＤα（前記式において、０．９０≦ａ≦１．８、０≦ｂ≦０．５、０≦ｃ≦０．０５、０＜α≦２である）；ＬｉａＮｉ１−ｂ−ｃＣｏｂＢｃＯ２−αＦα（前記式において、０．９０≦ａ≦１．８、０≦ｂ≦０．５、０≦ｃ≦０．０５、０＜α＜２である）；ＬｉａＮｉ１−ｂ−ｃＣｏｂＢｃＯ２−αＦ２（前記式において、０．９０≦ａ≦１．８、０≦ｂ≦０．５、０≦ｃ≦０．０５、０＜α＜２である）；ＬｉａＮｉ１−ｂ−ｃＭｎｂＢｃＤα（前記式において、０．９０≦ａ≦１．８、０≦ｂ≦０．５、０≦ｃ≦０．０５、０＜α≦２である）；ＬｉａＮｉ１−ｂ−ｃＭｎｂＢｃＯ２−αＦα（前記式において、０．９０≦ａ≦１．８、０≦ｂ≦０．５、０≦ｃ≦０．０５、０＜α＜２である）；ＬｉａＮｉ１−ｂ−ｃＭｎｂＢｃＯ２−αＦ２（前記式において、０．９０≦ａ≦１．８、０≦ｂ≦０．５、０≦ｃ≦０．０５、０＜α＜２である）；ＬｉａＮｉｂＥｃＧｄＯ２（前記式において、０．９０≦ａ≦１．８、０≦ｂ≦０．９、０≦ｃ≦０．５、０．００１≦ｄ≦０．１である）；ＬｉａＮｉｂＣｏｃＭｎｄＧｅＯ２（前記式において、０．９０≦ａ≦１．８、０≦ｂ≦０．９、０≦ｃ≦０．５、０≦ｄ≦０．５、０．００１≦ｅ≦０．１である）；ＬｉａＮｉＧｂＯ２（前記式において、０．９０≦ａ≦１．８、０．００１≦ｂ≦０．１である）；ＬｉａＣｏＧｂＯ２（前記式において、０．９０≦ａ≦１．８、０．００１≦ｂ≦０．１である）；ＬｉａＭｎＧｂＯ２（前記式において、０．９０≦ａ≦１．８、０．００１≦ｂ≦０．１である）；ＬｉａＭｎ２ＧｂＯ４（前記式において、０．９０≦ａ≦１．８、０．００１≦ｂ≦０．１である）；ＱＯ２；ＱＳ２；ＬｉＱＳ２；Ｖ２Ｏ５；ＬｉＶ２Ｏ５；ＬｉＩＯ２；ＬｉＮｉＶＯ４；Ｌｉ（３−ｆ）Ｊ２（ＰＯ４）３（０≦ｆ≦２）；Ｌｉ（３−ｆ）Ｆｅ２（ＰＯ４）３（０≦ｆ≦２）；ＬｉＦｅＰＯ４の化学式のうち、いずれか１つで表現される化合物をさらに含んでもよい。
【００８７】
前記化学式において、Ａは、Ｎｉ、Ｃｏ、Ｍｎ、またはこれらの組合わせであり；Ｂは、Ａｌ、Ｎｉ、Ｃｏ、Ｍｎ、Ｃｒ、Ｆｅ、Ｍｇ、Ｓｒ、Ｖ、希土類元素またはこれらの組合わせであり；Ｄは、Ｏ、Ｆ、Ｓ、Ｐ、またはこれらの組合わせであり；Ｅは、Ｃｏ、Ｍｎ、またはこれらの組合わせであり；Ｆは、Ｆ、Ｓ、Ｐ、またはこれらの組合わせであり；Ｇは、Ａｌ、Ｃｒ、Ｍｎ、Ｆｅ、Ｍｇ、Ｌａ、Ｃｅ、Ｓｒ、Ｖ、またはこれらの組合わせであり；Ｑは、Ｔｉ、Ｍｏ、Ｍｎ、またはこれらの組合わせであり；Ｉは、Ｃｒ、Ｖ、Ｆｅ、Ｓｃ、Ｙ、またはこれらの組合わせであり；Ｊは、Ｖ、Ｃｒ、Ｍｎ、Ｃｏ、Ｎｉ、Ｃｕ、またはこれらの組合わせである。
【００８８】
例えば、ＬｉＣｏＯ２、ＬｉＭｎｘＯ２ｘ（ｘ＝１または２）、ＬｉＮｉ１−ｘＭｎｘＯ２ｘ（０＜ｘ＜１）、ＬｉＮｉ１−ｘ−ｙＣｏｘＭｎｙＯ２（０≦ｘ≦０．５、０≦ｙ≦０．５、１−ｘ−ｙ＞０．５）、ＬｉＦｅＰＯ４などである。
【００８９】
もちろん、前記化合物表面にコーティング層を有するものも使用することができ、または、前記化合物とコーティング層を有する化合物を混合して使用することもできる。そのコーティング層は、コーティング元素のオキサイド、ヒドロキシド、コーティング元素のオキシヒドロキシド、コーティング元素のオキシカーボネート、またはコーティング元素のヒドロキシカーボネートのコーティング元素化合物を含んでもよい。これらのコーティング層をなす化合物は、非晶質または結晶質である。前記コーティング層に含まれるコーティング元素としては、Ｍｇ、Ａｌ、Ｃｏ、Ｋ、Ｎａ、Ｃａ、Ｓｉ、Ｔｉ、Ｖ、Ｓｎ、Ｇｅ、Ｇａ、Ｂ、Ａｓ、Ｚｒまたはこれらの混合物を使用することができる。コーティング層形成工程は、前記化合物に、かような元素を使用して正極活物質の物性に悪影響を与えない方法（例えば、スプレイコーティング、浸漬法など）でコーティング可能であれば、如何なるコーティング方法を使用してもよく、これは、当業者には明白なものなので、詳細な説明は省略する。
【００９０】
前記正極活物質組成物には、導電材、充填剤などがさらに付加されてもよい。
【００９１】
前記導電材は、通常、正極活物質を含む混合物全体重量を基準に１重量％ないし３０重量％添加される。かような導電材は、当該電池に化学的変化を誘発させずとも、導電性を有するものであれば、特に制限されず、例えば、天然黒鉛や人造黒鉛などの黒鉛；カーボンブラック、アセチレンブラック、ケッチェンブラック、チャンネルブラック、ファーネスブラック、ランプブラック、サーマルブラック；炭素纎維や金属纎維などの導電性纎維；フッ化カーボン；アルミニウム、ニッケル粉末などの金属粉末；酸化亜鉛、チタン酸カリウムなどの導電性ウィスカ；酸化チタンなどの導電性金属酸化物；ポリフェニレン誘導体などの導電性素材などが使用される。
【００９２】
前記バインダとしては、活物質と導電剤などの結合と、集電体に対する活物質結合に助力する成分として、通常、正極活物質組成物の総重量を基準にして、１ないし３０重量％添加される。かようなバインダの例としては、ポリビニリデンフルオリド（ＰＶｄＦ）、ポリビニリデンクロリド、ポリベンジミダゾール、ポリイミド、ポリビニルアセテート、ポリアクリロニトリル、ポリビニルアルコール、カルボキシメチルセルロース（ＣＭＣ）、澱粉、ヒドロキシプロピルセルロース、再生セルロース、ポリビニルピロリドン、ポリエチレン、ポリプロピレン、ポリスチレン、ポリメチルメタクリレート、ポリアニリン、アクリロニトリルブタジエンスチレン、フェノール樹脂、エポキシ樹脂、ポリエチレンテレフタレート、ポリテトラフルオロエチレン、ポリフェニレンスルフィド、ポリアミドイミド、ポリエーテルイミド、ポリエーテルスルホン、ポリアミド、ポリアセタール、ポリフェニレンオキシド、ポリブチレンテレフタレート、エチレン−プロピレン−ジエンテルポリマー（ＥＰＤＭ）、スルホン化ＥＰＤＭ、スチレンブタジエンゴム（ＳＢＲ）、フッ素ゴム、多様な共重合体などが挙げられる。前記充填剤は、正極の膨脹を抑制する成分として選択的に使用され、当該電池に化学的変化を誘発しない、纎維状材料であれば、特に制限されるものではなく、例えば、ポリエチレン、ポリプロピレンなどのオレフィン系重合体；ガラス繊維、炭素纎維などの纎維状物質が使用される。
【００９３】
前記溶媒としては、Ｎ−メチルピロリドン、アセトンまたは水などが使用されるが、これらに限定されず、当該技術分野で使用可能なものであれば、いずれも使用可能である。溶媒の含量は、例えば、正極活物質１００重量部を基準に１０ないし１００重量部である。溶媒の含量が、前記範囲であるとき、活物質層を形成することが容易である。
【００９４】
前記正極活物質、導電材、充填剤、バインダ及び溶媒の含量は、リチウム電池で通常使用するレベルである。リチウム電池の用途及び構成によって、前記導電材、充填剤、バインダ及び溶媒中の１つ以上が省略される。
【００９５】
例えば、Ｎ−メチルピロリドン（ＮＭＰ）を溶媒として使用し、ＰＶｄＦまたＰＶｄＦ共重合体をバインダとして使用し、カーボンブラック、アセチレンブラックを導電剤として使用することができる。例えば、正極活物質９４重量％、バインダ３重量％、導電剤３重量％を粉末状態で混合した後、固形粉が７０重量％になるように、ＮＭＰを入れてスラリーを作った後、そのスラリーを、コーティング、乾燥、圧延して正極を作製することができる。
【００９６】
前記正極集電体は、一般的に３μｍ〜５０μｍの厚さに作る。かような正極集電体は、当該電池に化学的変化を誘発させず、かつ高い導電性を有するものであれば、特に制限されるものではなく、例えば、ステンレススチール、アルミニウム、ニッケル、チタン、焼成炭素、またはアルミニウムやステンレススチールの表面にカーボン、ニッケル、チタン、銀などで表面処理したものなどが使用される。集電体は、その表面に微細な凹凸を形成して正極活物質の接着力を高めることもでき、フィルム、シート、ホイル、ネット、多孔質体、発泡体、不織布体など多様な形態が可能である。
【００９７】
例えば、前記正極は、正極集電体上に正極活物質を塗布、乾燥及びプレッシングして製造され、前述した正極活物質以外にも、必要によって、バインダ及び溶媒が混合された正極活物質組成物が準備される。前記正極活物質組成物が金属集電体上に直接コーティング及び乾燥されて正極板が製造される。一方、前記正極活物質組成物が別途の支持体上にキャスティングされた後、前記支持体から剥離されたフィルムが金属集電体上にラミネーションされて正極板が製造される。
【００９８】
例えば、製造された正極活物質組成物のローディングレベル(loading level)は、３０ｍｇ／ｃｍ２以上であり、具体的に３５ｍｇ／ｃｍ２以上であり、さらに具体的に４０ｍｇ／ｃｍ２以上である。また、電極密度は、３ｇ／ｃｃ以上、具体的に３．５ｇ／ｃｃ以上である。
【００９９】
一具現例において、高いセルエネルギー密度のため、前記製造された正極活物質組成物のローディングレベルは、３５ｍｇ／ｃｍ２以上ないし５０ｍｇ／ｃｍ２以下であり、電極密度は、３．５ｇ／ｃｃ以上４．２ｇ／ｃｃ以下である。
【０１００】
他の具現例において、前記正極板の両面上に、前記正極活物質組成物がローディングレベル３７ｍｇ／ｃｍ２、電極密度３．６ｇ／ｃｃで両面コーティングされる。
【０１０１】
前記のような正極活物質のローディングレベル及び電極密度の範囲を満たす場合、そのような正極活物質を含む電池は、５００ｗｈ／Ｌ以上の高いセルエネルギー密度を発揮することができる。例えば、前記電池は、５００ｗｈ／Ｌ以上ないし９００ｗｈ／Ｌ以下のセルエネルギー密度を発揮することができる。
【０１０２】
次いで、負極が準備される。
【０１０３】
例えば、負極活物質、導電剤、バインダ及び溶媒を混合して負極活物質組成物が準備される。
【０１０４】
前記負極は、負極集電体上に負極活物質を塗布、乾燥及びプレッシングして製造され、前述した負極活物質以外にも、必要によって、バインダ及び溶媒が混合された負極活物質組成物が準備される。
【０１０５】
例えば、前記負極活物質組成物が負極集電体上に直接コーティング及び乾燥されて負極が製造される。一方、前記負極活物質組成物が別途の支持体上にキャスティングされた後、前記支持体から剥離されたフィルムが金属集電体上にラミネーションされて負極版が製造される。
【０１０６】
負極活物質は、例えば、シリコン系化合物、シリコン酸化物（ＳｉＯｘ（０＜ｘ＜２）、シリコン系化合物と炭素系物質の複合体であってもよい。ここで、シリコン粒子のサイズ（例えば、平均粒径）は、２００ｎｍ未満、例えば、１０ないし１５０ｎｍである。用語「サイズ」は、シリコン粒子が球状である場合には、平均粒径を示し、シリコン粒子が非球状である場合には、平均長軸長を示す。
【０１０７】
シリコン粒子のサイズが前記範囲であるとき、寿命特性に優れ、一具現例による電解質を使用した場合、リチウム二次電池の寿命がさらに改善される。
【０１０８】
前記炭素系材料としては、結晶質炭素、非晶質炭素またはこれらの混合物であってもよい。前記結晶質炭素は、無定形、板状、鱗片状(flake)、球状または纎維状の天然黒鉛または人造黒鉛のような黒鉛であり、前記非晶質炭素は、ソフトカーボン（soft carbon：低温焼成炭素）またはハードカーボン（hard carbon）、メソフェーズピッチ（mesophase pitch）炭化物、焼成されたコークスなどであってもよい。
【０１０９】
シリコン系化合物と炭素系物質の複合体は、例えば、シリコン粒子がグラファイト上部に配置された構造を有する複合体またはシリコン粒子がグラファイト表面と内部に含まれた複合体を有することができる。前記複合体は、例えば、グラファイト粒子上に平均粒径約２００ｎｍ以下、例えば、１００ないし２００ｎｍ、具体的に１５０ｎｍであるＳｉ粒子を分散した後、カーボンコーティングした活物質またはシリコン（Ｓｉ）粒子がグラファイト上部及び内部に存在する活物質を有することができる。かような複合体は、商品名ＳＣＮ１(Siparticle on Graphite)またはＳＣＮ２(Siparticle inside as well as on Graphite)に入手可能である。ＳＣＮ１は、グラファイト粒子上に平均粒径約１５０ｎｍであるＳｉ粒子を分散した後、カーボンコーティングした活物質である。そして、ＳＣＮ２は、平均粒径約１５０ｎｍであるＳｉ粒子が、グラファイト上部及び内部に存在する活物質である。
【０１１０】
前記負極活物質は、上述した負極活物質以外に当該技術分野でリチウム二次電池の負極活物質として使用可能なものであれば、共に使用することも可能である。例えば、Ｓｉ、Ｓｎ、Ａｌ、Ｇｅ、Ｐｂ、Ｂｉ、Ｓｂ、Ｓｉ−Ｙ合金（前記Ｙは、アルカリ金属、アルカリ土類金属、１３族ないし１６族元素、遷移金属、遷移金属酸化物希土類元素またはこれらの組合元素であり、Ｓｉではない）、Ｓｎ−Ｙ合金（前記Ｙは、アルカリ金属、アルカリ土類金属、１３族ないし１６族元素、遷移金属、希土類元素またはこれらの組合元素であり、Ｓｎではない）などであってもよい。前記元素Ｙとしては、Ｍｇ、Ｃａ、Ｓｒ、Ｂａ、Ｒａ、Ｓｃ、Ｙ、Ｔｉ、Ｚｒ、Ｈｆ、Ｒｆ、Ｖ、Ｎｂ、Ｔａ、Ｄｂ、Ｃｒ、Ｍｏ、Ｗ、Ｓｇ、Ｔｃ、Ｒｅ、Ｂｈ、Ｆｅ、Ｐｂ、Ｒｕ、Ｏｓ、Ｈｓ、Ｒｈ、Ｉｒ、Ｐｄ、Ｐｔ、Ｃｕ、Ａｇ、Ａｕ、Ｚｎ、Ｃｄ、Ｂ、Ａｌ、Ｇａ、Ｓｎ、Ｉｎ、Ｇｅ、Ｐ、Ａｓ、Ｓｂ、Ｂｉ、Ｓ、Ｓｅ、Ｔｅ、Ｐｏ、またはこれらの組合わせであってもよい。
【０１１１】
例えば、前記負極活物質は、リチウムチタン酸化物、バナジウム酸化物、リチウムバナジウム酸化物などである。
【０１１２】
前記負極活物質組成物には、導電材、充填剤などがさらに付け加えられる。
【０１１３】
一方、前記負極活物質組成物において、バインダ、溶媒、導電材及び充填剤は、前記正極活物質組成物の場合と同じものを使用することができる。
【０１１４】
但し、負極活物質組成物では、水を溶媒として使用することができる。例えば、水を溶媒として使用し、カルボキシメチルセルロース（ＣＭＣ）、スチレンブタジエンゴム（ＳＢＲ）、アクリレート系重合体、メタクリレート系重合体をバインダとして使用し、カーボンブラック、アセチレンブラック、グラファイトを導電剤として使用することができる。
【０１１５】
前記負極活物質、導電剤、バインダ及び溶媒の含量は、リチウム二次電池で通常使用するレベルである。リチウム二次電池の用途及び構成によって、前記導電剤、バインダ及び溶媒中の１つ以上が省略される。
【０１１６】
例えば、負極活物質９４重量％、バインダ３重量％、導電剤３重量％を粉末状態で混合した後、固形粉が約７０重量％になるように、水を入れてスラリーを作った後、このスラリーをコーティング、乾燥、圧延して負極極板を作製することができる。
【０１１７】
前記負極集電体は、一般に３μｍ〜５０μｍの厚さに作られる。かような負極集電体は、当該電池に化学的変化を誘発させずに、導電性を有するものであれば、特に制限されるものではなく、例えば、銅、ステンレススチール、アルミニウム、ニッケル、チタン、焼成炭素、銅やステンレススチールの表面にカーボン、ニッケル、チタン、銀などに表面処理したもの、アルミニウム−カドミウム合金などが使用される。また、正極集電体と同様に、表面に微細な凹凸を形成して負極活物質の結合力を強化させることもでき、フィルム、シート、ホイル、ネット、多孔質体、発泡体、不織布など多様な形態として使用される。
【０１１８】
前記製造された負極活物質組成物のローディングレベルは、前記正極活物質組成物のローディングレベルによって設定される。
【０１１９】
例えば、前記負極活物質組成物のｇ当たり容量によって１２ｍｇ／ｃｍ２以上であり、具体的に１５ｍｇ／ｃｍ２以上である。また、電極密度は、１．５ｇ／ｃｃ以上、具体的に１．６ｇ／ｃｃ以上である。
【０１２０】
一具現例において、高いセルエネルギー密度のために、前記製造された負極活物質組成物のローディングレベルは、１５ｍｇ／ｃｍ２以上ないし２５ｍｇ／ｃｍ２以下であり、電極密度は、１．６ｇ／ｃｃ以上２．３ｇ／ｃｃ以下である。
【０１２１】
前記のような負極活物質のローディングレベル及び電極密度の範囲を満たす場合、かような負極活物質を含む電池は、５００ｗｈ／Ｌ、または６００ｗｈ／Ｌ以上の高いセルエネルギー密度を発揮することができる。
【０１２２】
次いで、前記正極と負極との間に挿入される分離膜が準備される。
【０１２３】
前記分離膜は、リチウム電池で通常使用されるものであれば、いずれも使用可能である。電解質のイオン移動について低抵抗でありつつ、電解液含湿能に優れるものが使用される。例えば、ガラス繊維、ポリエステル、テフロン（登録商標）、ポリエチレン、ポリプロピレン、ポリテトラフルオロエチレン（ＰＴＦＥ）またはこれらの組合物のうちから選択されたものであって、不織布または織布形態であってもよい。例えば、リチウムイオン電池には、ポリエチレン、ポリプロピレンのような巻取可能な分離膜が使用され、リチウムイオンポリマー電池には、電解質含浸能に優れた分離膜が使用される。例えば、前記分離膜は、下記方法によって製造される。
【０１２４】
高分子樹脂、充填剤及び溶媒を混合して分離膜組成物が準備される。前記分離膜組成物が電極上に直接コーティング及び乾燥させて分離膜が形成される。または、前記分離膜組成物が支持体上にキャスティング及び乾燥させた後、前記支持体から剥離させた分離膜フィルムが電極上にラミネーションされて分離膜が形成される。
【０１２５】
前記分離膜製造に使用される高分子樹脂は、特に限定されず、電極板の結合材に使用される物質がいずれも使用される。例えば、ビニリデンフルオライド／ヘキサフルオロプロピレンコポリマー、ポリビニリデンフルオライド（ＰＶＤＦ）、ポリアクリロニトリル、ポリメチルメタクリレートまたはこれらの混合物などが使用される。
【０１２６】
次いで、上述した電解質が準備される。
【０１２７】
一具現例によれば、電解質は、上述した電解質以外に非水電解液、固体電解質、無機固体電解質をさらに含んでもよい。
【０１２８】
前記有機固体電解質としては、例えば、ポリエチレン誘導体、ポリエチレンオキサイド誘導体、ポリプロピレンオキサイド誘導体、リン酸エステルポリマー、ポリエステルスルフィド、ポリビニルアルコール、ポリフッ化ビニリデン、イオン性解離基を含む重合体などが使用される。
【０１２９】
前記無機固体電解質としては、例えば、Ｌｉ３Ｎ、ＬｉＩ、Ｌｉ５ＮＩ２、Ｌｉ３Ｎ−ＬｉＩ−ＬｉＯＨ、ＬｉＳｉＯ４、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２などが使用される。
【０１３０】
図１に示されたように、前記リチウム二次電池１００は、正極１１４、負極１１２及び分離膜１１３を含む。上述した正極１１４、負極１１２及び分離膜１１３がワインディングされるか、折り畳まれて電池ケース１２０に収容される。次いで、前記電池ケース１２０に電解質が注入されてキャップアセンブリー１４０に密封されてリチウム二次電池１００が完成される。前記電池ケース１２０は、円筒状、角形、薄膜状などであってもよい。例えば、前記リチウム二次電池１００は、大型薄膜状電池である。前記リチウム二次電池１００は、リチウムイオン電池であってもよい。
【０１３１】
前記正極及び負極の間に分離膜が配置されて、電池構造体が形成される。前記電池構造体がバイセル構造で積層された後、電解質に含浸され、得られた結果物がパウチに収容されて、密封されれば、リチウムイオンポリマー電池が完成される。
【０１３２】
また、前記電池構造体は、複数個積層されて電池パックを形成し、かような電池パックが高容量及び高出力が要求される全機器に使用される。例えば、ノート型パソコン、スマートフォン、電気車両などに使用される。
【０１３３】
一具現例によるリチウム二次電池は、一般的なニッケルリッチリチウムニッケル複合酸化物を正極活物質として採用したリチウム二次電池と比べて、ＤＣＩＲ上昇率が顕著に減少し、優秀な電池特性を発揮することができる。
【０１３４】
前記正極、負極、電解質を適用したリチウム二次電池の作動電圧は、例えば、下限は２．５−２．８Ｖないし上限は４．１−４．４Ｖであり、エネルギー密度は、５００ｗｈ／Ｌ以上に優秀である。
【０１３５】
また、前記リチウム二次電池は、例えば、電池的モータによって動力を受けて動くパワーツール；電気自動車（Electric Vehicle、EV）、ハイブリッド電気自動車（Hybrid Electric Vehicle、HEV）、プラグインハイブリッド電気自動車（Plug-in Hybrid Electric Vehicle、PHEV）などを含む電気車；電気自転車（E-bike）、電気スクーター（Escooter）を含む電気二輪車；電気ゴルフカート（electric golf cart）；電力保存用システムなどを挙げられるが、それらに限定されるものではない。
【０１３６】
本明細書でアルキルは、完全飽和された分枝状または非分枝状（または直鎖状または線形状）炭化水素をいう。
【０１３７】
「アルキル」の非制限的な例としては、メチル、エチル、ｎ−プロピル、イソプロピル、ｎ−ブチル、イソブチル、ｓｅｃ−ブチル、ｎ−ペンチル、イソペンチル、ネオペンチル、ｎ−ヘキシル、３−メチルヘキシル、２，２−ジメチルペンチル、２，３−ジメチルペンチル、ｎ−ヘプチルなどを挙げられる。
【０１３８】
「アルキル」のうち、１つ以上の水素原子は、ハロゲン原子、ハロゲン原子で置換されたＣ１−Ｃ２０のアルキル基（例：ＣＣＦ３、ＣＨＣＦ２、ＣＨ２Ｆ、ＣＣｌ３など）、Ｃ１−Ｃ２０のアルコキシ基、Ｃ２−Ｃ２０のアルコキシアルキル基、ヒドロキシ基、ニトロ基、シアノ基、アミノ基、アミジノ基、ヒドラジン、ヒドラゾーン、カルボキシル基やその塩、スルホニル基、スルファモイル（sulfamoyl）基、スルホン酸基やその塩、リン酸やその塩、またはＣ１−Ｃ２０のアルキル基、Ｃ２−Ｃ２０アルケニル基、Ｃ２−Ｃ２０アルキニル基、Ｃ１−Ｃ２０のヘテロアルキル基、Ｃ６−Ｃ２０のアリール基、Ｃ６−Ｃ２０のアリールアルキル基、Ｃ６−Ｃ２０のヘテロアリール基、Ｃ７−Ｃ２０のヘテロアリールアルキル基、Ｃ６−Ｃ２０のヘテロアリールオキシ基、Ｃ６−Ｃ２０のヘテロアリールオキシアルキル基またはＣ６−Ｃ２０のヘテロアリールアルキル基で置換され得る。なお、「アルキレン」及び「アルケニレン」も、上記「アルキル」の置換基と同じ置換基で置換され得る。
【０１３９】
用語「ハロゲン」は、フッ素、臭素、塩素、ヨウ素などを含む。
【０１４０】
「アルコキシ」は、「アルキル−Ｏ−」を示し、アルキルは、上述した通りである。アルコキシ基は、例えば、メトキシ基、エトキシ基、２−プロポキシ基、ブトキシ基、ｔ−ブトキシ基、ペンチルオキシ基、ヘキシルオキシ基などが挙げられる。前記アルコキシのうち、１つ以上の水素原子は、上述したアルキル基の場合と同じ置換基で置換され得る。
【０１４１】
「アルケニル」は、少なくとも１つの炭素−炭素二重結合を有する分枝状または非分枝状炭化水素を言う。アルケニル基の非制限的な例としては、ビニル、アリル、ブテニル、プロペニル、イソブテニルなどが挙げられ、前記アルケニルのうち、１つ以上の水素原子は、上述したアルキル基の場合と同じ置換基で置換され得る。
【０１４２】
「アルキニル」は、少なくとも１つの炭素−炭素三重結合を有する分枝状または非分枝状炭化水素を言う。前記「アルキニル」の非制限的な例としては、エチニル、ブチニル、イソブチニル、イソプロピニルなどが挙げられる。
【０１４３】
「アルキニル」のうち、１つ以上の水素原子は、上述したアルキル基の場合と同じ置換基で置換される。「アリール」は、芳香族環が１つ以上の炭素環に選択的に融合された基も含む。「アリール」の非制限的な例として、フェニル、ナフチル、テトラヒドロナフチルなどがある。また「アリール」基のうち、１つ以上の水素原子は、上述したアルキル基の場合と同じ置換基で置換可能である。
【０１４４】
「ヘテロアリール」は、Ｎ、Ｏ、ＰまたはＳのうちから選択された１つ以上のヘテロ原子を含み、残りの環原子が炭素であるモノサイクリックまたはバイサイクリック有機基を意味する。前記ヘテロアリール基は、例えば、１−５個のヘテロ原子を含み、５−１０環員（ｒｉｎｇ  ｍｅｍｂｅｒ）を含んでもよい。前記ＳまたはＮは、酸化されて多用な酸化状態を有することができる。
【０１４５】
ヘテロアリールの例としては、チエニル、フリル、ピロリル、イミダゾリル、ピラゾリル、チアゾリル、イソチアゾリル、１，２，３−オキサジアゾリル、１，２，４−オキサジアゾリル、１，２，５−オキサジアゾリル、１，３，４−オキサジアゾリル基、１，２，３−チアジアゾリル、１，２，４−チアジアゾリル、１，２，５−チアジアゾリル、１，３，４−チアジアゾリル、イソチアゾール−３−イル、イソチアゾール−４−イル、イソチアゾール−５−イル、オキサゾール−２−イル、オキサゾール−４−イル、オキサゾール−５−イル、イソオキサゾール−３−イル、イソオキサゾール−４−イル、イソオキサゾール−５−イル、１，２，４−トリアゾール−３−イル、１，２，４−トリアゾール−５−イル、１，２，３−トリアゾール−４−イル、１，２，３−トリアゾール−５−イル、テトラゾリル、ピリド−２−イル、ピリド−３−イル、２−ピラジン−２イル、ピラジン−４−イル、ピラジン−５−イル、２−ピリミジン−２−イル、４−ピリミジン−２−イル、または５−ピリミジン−２−イルを有することができる。
【０１４６】
用語「ヘテロアリール」は、ヘテロ芳香族環が１つ以上のアリール、脂環族(cyclyaliphatic)、またはヘテロサイクルに選択的に融合された場合を含む。
【０１４７】
以下の実施例及び比較例を通じて本発明がさらに詳細に説明される。但し、実施例は、本発明を例示するためのものであって、それらによって本発明の範囲が限定されるものではない。
【０１４８】
実施例１ないし５及び比較例１ないし９
下記表１に記載の構成の通り、リチウム電池を製造した。各構成は、具体的に下記のように製造した。
【０１４９】
（正極１の製造）
正極活物質としてＬｉＮｉ０．８８Ｃｏ０．１０Ｍｎ０．０２Ｏ２、導電材としてカーボンブラック、バインダとしてＰＶｄＦを使用し、前記正極活物質、導電材、バインダを９７．７：１：１．１の重量比でＮ−メチルピロリドン（ＮＭＰ）に入れてミキシングした後、１５μｍ厚さのアルミニウムホイルに一面当り３３ｍｇ／ｃｍ２で分散させて両面コーティングし、乾燥後圧延して、電極密度が３．６ｇ／ｃｃになるように正極１を製造した。
【０１５０】
（正極２の製造）
正極活物質としてＬｉＮｉ０．８８Ｃｏ０．０８Ｍｎ０．０４Ｏ２、導電材としてカーボンブラック、バインダとしてＰＶｄＦを使用し、前記正極活物質、導電材、バインダを９７．７：１：１．１の重量比でＮ−メチルピロリドン（ＮＭＰ）に入れてミキシングした後、１２μｍ厚さのアルミニウムホイルに一面当り３３．５８ｍｇ／ｃｍ２で分散させて両面コーティングし、乾燥後圧延して、電極密度が３．６ｇ／ｃｃになるように正極２を製造した。
【０１５１】
（負極１の製造）
負極活物質として、ＳＳＣ−Ｇ（ＳＳＣ（約１００ｎｍサイズのＳｉを含む２次粒子を作った後、ＣＶＤ及びピッチでカーボンコーティングして、１３００ｍＡｈ／ｇの容量を発揮するように設計した活物質）：グラファイト＝１４．７：８５：３）とバインダ（ＡＧバインダ）を９６：４の重量比でＮＭＰに入れてミキシングした後、８μｍ厚さの銅ホイルに一面当り１５．５ｍｇ／ｃｍ２で分散させて両面コーティングし、乾燥後圧延して、電極密度が１．６５ｇ／ｃｃになるように負極１を製造した。
【０１５２】
（負極２の製造）
ＳＣＮ２（約１００ｎｍサイズのＳｉを含む２次粒子を作った後、カーボンコーティングして、１３００ｍＡｈ／ｇの容量を発揮するように設計した活物質）、グラファイト、ＣＭＣ、ＳＢＲを１３：８５：１．５：０．５の重量比でＮＭＰに入れてミキシングした後、１５μｍ厚さの銅ホイルに一面当り１７．２５ｍｇ／ｃｍ２で分散させて両面コーティングし、乾燥後圧延して、電極密度が１．６５ｇ／ｃｃになるように負極を製造した。
【０１５３】
（電解質の製造）
溶媒１としては、１．１５Ｍ  ＬｉＰＦ６、ＦＥＣ／ＥＣ／ＥＭＣ／ＤＭＣ（体積比：３／１０／４７／４０）、溶媒２としては、１．１５Ｍ  ＬｉＰＦ６、ＦＥＣ／ＥＣ／ＥＭＣ／ＤＭＣ（体積比：５／２０／３５／４０）を利用し、添加剤として下記表１に記載の添加剤を添加して、電解質を製造した。
DADPS: Diallyldiphenylsilane
DAA: Diallylamine
TAA: Triallylamine
TEA: Triethylamine
BR2: Fluorodimethyl(phenyl)silane
BR8: Fluoro(methyl)diphenylsilane
FTPhSi: fluorotriphenylsilane
HQC: 3-Hydroxy-2-quinoxalinecarboxylic acid
【０１５４】
（リチウム電池の組立）
前記正極と負極との間にポリプロピレンで製造された１６μ厚さの分離膜を介在し、前記電解質を注入してリチウム電池を製造した。
【０１５５】
評価例１：ガス発生量及び直流内部抵抗特性評価
実施例１ないし５及び比較例１ないし９でそれぞれ製造されたリチウム電池を、２５℃で０．２Ｃ  ｒａｔｅの電流で電圧が３．６Ｖ（ｖｓ．Ｌｉ）に至るまで定電流充電し、次いで放電時に電圧が２．８Ｖ（ｖｓ．Ｌｉ）に至るまで、０．２  ｒａｔｅの定電流で放電した（化成段階、１ｓｔサイクル）。次いで、０．２Ｃ  ｒａｔｅの電流で電圧が４．２５Ｖ（ｖｓ．Ｌｉ）に至るまで定電流充電した。次いで、放電時に電圧が２．８Ｖ（ｖｓ．Ｌｉ）に至るまで０．２  ｒａｔｅの定電流で放電した（化成段階２ｎｄサイクル）。３番目に、０．５Ｃ  ｒａｔｅの電流で電圧が４．２５Ｖ（ｖｓ．Ｌｉ）に至るまで定電流充電し、次いで、定電圧モードで４．２５Ｖを保持しつつ０．０５Ｃ  ｒａｔｅの電流でカットオフ（ｃｕｔ−ｏｆｆ）した。次いで、放電時に電圧が２．８Ｖ（ｖｓ．Ｌｉ）に至るまで０．２  ｒａｔｅの定電流で放電した。四番目に、化成工程は、三番目工程の反復である（０．５Ｃ充電／０．２Ｃ放電）。最後に、０．２Ｃ  ｒａｔｅで４．２５Ｖまで定電流充電し、定電圧モードで４．２５Ｖ保持しつつ０．０５Ｃ  ｒａｔｅの電流でカットオフする。
【０１５６】
上記で１Ｃ充電とは、電池の容量（ｍＡｈ）が１時間の充電によって到達されるように充電することを意味する。同様に、１Ｃ放電とは、電池の容量（ｍＡｈ）が１時間の放電によっていずれも消耗されるように放電することを意味する。
【０１５７】
前記化成段階を経たリチウム電池を６０℃で１０日間放置した後のガス発生量及び直流内部抵抗特性を評価して下記表１に示す。
【０１５８】
【表１】
2020068212.tif 000008
【０１５９】
前記表１を参照して、実施例１ないし５のリチウム電池は、比較例１ないし９のリチウム電池に比べてガス発生量が顕著に減少し、実質的に同等なレベルであるか、さらに減少した直流内部抵抗上昇率を示し、安定性が優秀であることを確認した。
【０１６０】
評価例２：ｄＱ／ｄＶ特性確認
実施例１、２、比較例１及び２でそれぞれ製造されたリチウム電池の初期充電時の充電グラフから得られた微分容量曲線を図２に示す。微分容量曲線とは、充放電容量を電圧で微分して得られる微分容量（ｄＱ／ｄＶ）と、電圧（Ｖ）の関係を示すグラフである。すなわち、微分容量曲線は、単位電圧当たりのセル容量の変化量を示す。
【０１６１】
図２を参照して、実施例１及び２のリチウム電池の場合にそれぞれＤＡＤＰＳ及びＤＡＡが溶媒分子よりも先に分解されるか、溶媒（例えば、ＦＥＣ）の分解を減少させることが分かった。具体的に、添加剤として、ＤＡＤＰＳを用いた実施例１の場合、添加剤を利用していない比較例１の場合に比べて、ｄＱ／ｄＶピークが小さく示されるので、それを通じて負極における溶媒分子の分解が防止される。これとは異なって、添加剤としてＴＡＡを用いた比較例２の場合には、ｄＱ／ｄＶピークがさらに大きく示され、ＳＥＩが劣化されることが分かった。また、添加剤としてＤＡＡを用いた実施例２の場合、添加剤を利用していない比較例１に比べて、ｄＱ／ｄＶピークの位置が移動して、溶媒分子よりもＤＡＡが先に分解された。
【産業上の利用可能性】
【０１６２】
本発明のリチウム電池は、リチウム二次電池の安定性を改善させた新たなリチウム電池関連の技術分野に効果的に適用可能である。
【符号の説明】
【０１６３】
１００  リチウム電池
１１２  負極
１１３  セパレータ
１１４  正極セパレータ
１２０  電池ケース
１４０  キャップアセンブリー
【図１】
2020068212.tif 000014
【図２】
2020068212.tif 000015